(57)【要約】      （修正有）【課題】多層構造を有する多層吸放湿ボードであって、優れた吸放湿性だけでなく、軽量性および優れた意匠性および優れた施工性をも有する多層吸放湿ボードを提供する。【解決手段】多層構造を有する多層吸放湿ボードであって、吸放湿層１と、織物組織または編物組織を有する布帛Ａ４とを含み、かつ前記吸放湿層１が吸放湿性繊維と熱接着性繊維とを含み、（１）吸放湿性繊維が、温度２０℃、湿度４０％ＲＨにおける吸湿率Ｒ１（％）と、温度２０℃、湿度９０％ＲＨにおける吸湿率Ｒ２（％）との差（Ｒ２−Ｒ１）が４０％以上である吸放湿性繊維であり、かつ（２）熱接着性繊維が、熱接着性成分と該熱接着性成分よりも高い融点を有する相手側成分とで形成され、かつ該相手側成分の融点が２００℃以上であり、かつ（３）吸放湿層１において、熱接着性繊維が吸放湿層の重量対比３０〜７０重量％含まれる。【選択図】図１
2011148208.tif 000002
【特許請求の範囲】
【請求項１】
多層構造を有する多層吸放湿ボードであって、
吸放湿性繊維と熱接着性繊維とを含みかつ下記（１）〜（３）の要件を同時に満足する吸放湿層と、織物組織または編物組織を有する布帛Ａとを含むことを特徴とする多層吸放湿ボード。
（１）吸放湿性繊維が、温度２０℃、湿度４０％ＲＨにおける吸湿率Ｒ１（％）と、温度２０℃、湿度９０％ＲＨにおける吸湿率Ｒ２（％）との差（Ｒ２−Ｒ１）が４０％以上である吸放湿性繊維である。
（２）熱接着性繊維が、熱接着性成分と該熱接着性成分よりも高い融点を有する相手側成分とで形成され、かつ該相手側成分の融点が２００℃以上である。
（３）吸放湿層において、熱接着性繊維が吸放湿層の重量対比３０〜７０重量％含まれる。
【請求項２】
多層吸放湿ボードが、前記吸放湿層と、該吸放湿層をはさむように積層してなる２層のシート層と、該２層のシート層のうち少なくとも一方の外表面側に積層してなる前記布帛Ａとを含む、請求項１に記載の多層吸放湿ボード。
【請求項３】
前記吸放湿性繊維が、架橋ポリアクリル酸ナトリウム系繊維またはアクリル繊維の表面を加水分解したアクリレート系繊維である、請求項１または請求項２に記載の多層吸放湿ボード。
【請求項４】
前記２層のシート層がともに、有機繊維または樹脂フィルムで構成される、請求項２または請求項３に記載の多層吸放湿ボード。
【請求項５】
前記２層のシート層のうち少なくとも一方が、透湿度５００ｇ／ｍ２・ｄａｙ以上の透湿度または通気度５ｃｍ３／ｃｍ２・ｓｅｃ以上の通気度を有する、請求項２〜４のいずれかに記載の多層吸放湿ボード。
【請求項６】
前記２層のシート層がともに、目付け１０〜２００ｇ／ｍ２である、請求項２〜５のいずれかに記載の多層吸放湿ボード。
【請求項７】
前記布帛Ａが、透湿度５００ｇ／ｍ２・ｄａｙ以上の透湿度または通気度５ｃｍ３／ｃｍ２・ｓｅｃ以上の通気度を有する、請求項１〜６のいずれかに記載の多層吸放湿ボード。
【請求項８】
多層吸放湿ボードの目付けが５００〜２０００ｇ／ｍ２である、請求項１〜７のいずれかに記載の多層吸放湿ボード。
【請求項９】
多層吸放湿調湿ボードの厚さが１．６〜８．０ｍｍである、請求項１〜８のいずれかに記載の多層吸放湿ボード。
【請求項１０】
多層吸放湿ボードが家屋内で用いられる、請求項１〜９のいずれかに記載の多層吸放湿ボード。
【発明の詳細な説明】
【技術分野】
【０００１】
本発明は、多層構造を有する多層吸放湿ボードであって、優れた吸放湿性だけでなく、軽量性および優れた意匠性および優れた施工性をも有する多層吸放湿ボードに関する。
【背景技術】
【０００２】
近時の住宅においては、高断熱、高気密化の傾向が進み住宅内の湿度調節が困難となっている。そして、それに起因する結露やカビ、ダニの発生が問題となり、住宅内の湿度調節が重要な課題となっている。
【０００３】
かかる課題を達成するべく、住宅の内装建材などに使用される吸放湿機能を有した建築材料が提案されている。例えば、ロックウールボードやインシュレーションボード等が安価であることから吸放湿建材として広く利用されており、さらには、かかるボード主材（ロックウールや木質繊維）に、珪藻土、炭、シリカゲル、ゼオライト等の吸放湿材と、無機系あるいは樹脂系のバインダーとを混合して熱圧成形等によって板状に形成された吸放湿ボードが提案されている（例えば、特許文献１参照）。また、軽量で取り扱いやすい調湿壁紙も提案されている（例えば、特許文献２参照）。
【０００４】
しかしながら、ロックウールボードやインシュレーションボード等を用いた調湿ボードは重いため作業性が悪く、また、硬度が高いため、裁断に特別な治具が必要であったり、施工時に欠けたり割れたりするという問題があった。一方、調湿壁紙では、軽量である反面、吸放湿性能が低下するという問題があった。
【先行技術文献】
【特許文献】
【０００５】
【特許文献１】特開２００９−１４４４５２号公報
【特許文献２】特開２００３−２３９１９９号公報
【発明の概要】
【発明が解決しようとする課題】
【０００６】
本発明は、吸放湿ボードを家屋内で用いる際、優れた吸放湿性だけでなく、軽量性および優れた意匠性および優れた施工性をも求められることを見出しなされたものであり、その目的は、多層構造を有する多層吸放湿ボードであって、優れた吸放湿性だけでなく、軽量性および優れた意匠性および施工性をも有する多層吸放湿ボードを提供することにある。
【課題を解決するための手段】
【０００７】
本発明者は上記課題を達成するため鋭意検討した結果、吸放湿性繊維と熱接着性繊維とからなる吸放湿層に、織物または編物を積層することにより、優れた吸放湿性だけでなく、軽量性および優れた意匠性および優れた施工性をも有する多層吸放湿ボードが得られることを見出し、さらに鋭意検討を重ねることにより本発明を完成するに至った。
【０００８】
かくして、本発明によれば「多層構造を有する多層吸放湿ボードであって、吸放湿性繊維と熱接着性繊維とを含みかつ下記（１）〜（３）の要件を同時に満足する吸放湿層と、織物組織または編物組織を有する布帛Ａとを含むことを特徴とする多層吸放湿ボード。」が提供される。
（１）吸放湿性繊維が、温度２０℃、湿度４０％ＲＨにおける吸湿率Ｒ１（％）と、温度２０℃、湿度９０％ＲＨにおける吸湿率Ｒ２（％）との差（Ｒ２−Ｒ１）が４０％以上である吸放湿性繊維である。
（２）熱接着性繊維が、熱接着性成分と該熱接着性成分よりも高い融点を有する相手側成分とで形成され、かつ該相手側成分の融点が２００℃以上である。
（３）吸放湿層において、熱接着性繊維が吸放湿層の重量対比３０〜７０重量％含まれる。
【０００９】
その際、多層吸放湿ボードが、前記吸放湿層と、該吸放湿層をはさむように積層してなる２層のシート層と、該２層のシート層のうち少なくとも一方の外表面側に積層してなる前記布帛Ａとを含むことが好ましい。また、前記吸放湿性繊維が、架橋ポリアクリル酸ナトリウム系繊維またはアクリル繊維の表面を加水分解したアクリレート系繊維であることが好ましい。また、前記２層のシート層がともに、有機繊維または樹脂フィルムで構成されることが好ましい。また、前記２層のシート層のうち少なくとも一方が、透湿度５００ｇ／ｍ２・ｄａｙ以上の透湿度または通気度５ｃｍ３／ｃｍ２・ｓｅｃ以上の通気度を有することが好ましい。また、前記２層のシート層がともに、目付け１０〜２００ｇ／ｍ２であることが好ましい。また、前記布帛Ａが、透湿度５００ｇ／ｍ２・ｄａｙ以上の透湿度または通気度５ｃｍ３／ｃｍ２・ｓｅｃ以上の通気度を有することが好ましい。
【００１０】
本発明の多層吸放湿ボードにおいて、多層吸放湿ボードの目付けが５００〜２０００ｇ／ｍ２であることが好ましい。また、多層吸放湿ボードの厚さが１．６〜８．０ｍｍであることが好ましい。また、多層吸放湿ボードが家屋内で用いられることが好ましい。
【発明の効果】
【００１１】
本発明によれば、多層構造を有する多層吸放湿ボードであって、優れた吸放湿性だけでなく、軽量性および優れた意匠性および優れた施工性をも有する多層吸放湿ボードが得られる。かかる多層吸放湿ボードは、はさみやカッターなど家庭にある簡易な切断治具により容易に切断可能であるので、居室、クローゼット、洋服タンス、靴箱等の住空間、保管・貯蔵のための空間の調湿に特に好適に使用される。
【図面の簡単な説明】
【００１２】
【図１】本発明に係る多層吸放湿ボードの一例（縦断面図）である。
【図２】本発明に係る多層吸放湿ボードの他の例（縦断面図）である。
【発明を実施するための形態】
【００１３】
以下、本発明の実施の形態について詳細に説明する。
本発明の多層吸放湿ボードは、吸放湿性繊維と熱接着性繊維とで構成される吸放湿層と、織物組織または編物組織を有する布帛Ａとを含む。特に、多層吸放湿ボードが、前記吸放湿層と、該吸放湿層をはさむように積層してなる２層のシート層と、該２層のシート層のうち少なくとも一方の外表面側に積層してなる前記布帛Ａとを含むと、吸湿時におけるボード強度の低下を防止することができ、また放湿（乾燥）時において吸放湿繊維の脱落を防止することができ好ましい。
ここで、前記布帛Ａは、図１に示すように、一方のみの外表面側に積層していることが好ましいが、図２に示すように両方の外表面に積層していてもよい。
【００１４】
吸放湿層中に含まれる吸放湿性繊維は、周囲の湿度環境に応じて吸湿・放湿を行う繊維であり、温度２０℃、湿度４０％ＲＨにおける吸湿率Ｒ１（％）と、温度２０℃、湿度９０％ＲＨにおける吸湿率Ｒ２（％）との差（Ｒ２−Ｒ１）が４０％以上であるものを用いる必要がある。該差が４０％未満のときは、急激な湿度変化が生じた際に迅速な吸放湿が行われないおそれがある。該差が４０％以上のときは急激な湿度変化に対しても迅速に吸放湿が行われ、周囲を適度な湿度に調湿することができる。なお、該差（Ｒ２−Ｒ１）は５０％以上（特に好ましくは７０〜２００％）であることが好ましい。
【００１５】
なお、上記「吸湿率」とは、各条件下で繊維を２４時間放置して吸湿させた時の重量とその繊維の絶乾重量との差をその繊維の絶乾重量で除したときの値である。また、「ＲＨ」とは「相対湿度」の意味である。上記特性を備えた吸放湿性繊維の例としては、架橋ポリアクリル酸ナトリウム塩系繊維、アクリル繊維を後加工によりその表面を加水分解させた繊維などがあげられる。架橋ポリアクリル酸ナトリウム塩系繊維の例としては、特開昭６３−１５９４０５号公報にカルボン酸基を持つビニルモノマーとカルボン酸基と反応してエステル架橋結合を形成し得るヒドロキシル基を持つビニルモノマーの共重合体からなり、カルボン酸基の一部がナトリウム塩を形成しているポリマーからなる繊維が例示される。また、アクリル繊維の表面を加水分解して吸水性を付与する方法は、特開平１−１８３５１５号公報に例示される。これらの繊維は単独でまたは２種以上を併用してもよい。これらの吸放湿性繊維の市販品としては、例えば帝人ファイバー（株）製、商品名「ベルオアシス（登録商標）」や東洋紡績（株）製、商品名「モイスケア」（登録商標）などがあげられる。特に「ベルオアシス（登録商標）」は架橋ポリアクリル酸ナトリウム塩系繊維であり、２０℃、４０％ＲＨにおける吸湿率Ｒ１が１６％、２０℃、９０％ＲＨにおける吸湿率Ｒ２が１００％であり、その差（Ｒ２−Ｒ１）が８４％である。さらに該繊維は吸湿速度と放湿速度がほぼ同じであり、急激な湿度変化においても十分に対応することができ好ましい。
【００１６】
前記吸放湿性繊維において、単繊維繊度は５〜２０ｄｔｅｘ、繊維長は２〜３０ｍｍの範囲内であることが好ましい。
吸放湿層中に含まれる吸放湿性繊維の含有量としては、特に制限はないが、優れた吸放湿性能を発揮し、充分な寸法安定性や強度も得る上で、吸放湿層重量に対し３０〜７０重量％（より好ましくは５０〜７０重量％）の範囲内であることが好ましい。
【００１７】
一方、吸放湿層中に含まれる熱接着性繊維は、熱接着性成分と該熱接着性成分よりも高い融点を有する相手側成分とで形成され繊維であり、相手側成分（非熱接着性成分）の融点が２００℃以上（好ましくは２５０〜２７０℃）であることが肝要である。該相手側成分の融点が２００℃未満では、多層吸放湿ボードを製造する際に、熱処理条件が制限され、厚さ、強度、剛性などを制御することが難しくなるおそれがある。
【００１８】
前記前記熱接着性繊維において、熱接着性成分として配されるポリマーとしては、ポリウレタン系エラストマー、ポリエステル系エラストマー、非弾性ポリエステル系ポリマー及びその共重合物、ポリオレフィン系ポリマー及びその共重合物、ポリビニルアルコ−ル系ポリマー等を挙げることができる。
【００１９】
ここで、ポリウレタン系エラストマーとしては、分子量が５００〜６０００程度の低融点ポリオール、例えばジヒドロキシポリエーテル、ジヒドロキシポリエステル、ジヒドロキシポリカーボネート、ジヒドロキシポリエステルアミド等と、分子量５００以下の有機ジイソシアネート、例えばｐ，ｐ’−ジフェニールメタンジイソシアネート、トリレンジイソシアネート、イソホロンジイソシアネート水素化ジフェニールメタンイソシアネート、キシリレンイソシアネート、２，６−ジイソシアネートメチルカプロエート、ヘキサメチレンジイソシアネート等と、分子量５００以下の鎖伸長剤、例えばグリコールアミノアルコールあるいはトリオールとの反応により得られるポリマーが好ましい。
【００２０】
また、ポリエステル系エラストマーとしては熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコールネオペンチルグリコール、デカメチレングリコール等の脂肪族ジオールあるいは１，１−シクロヘキサンジメタノール、１，４−シクロヘキサンジメタノール、トリシクロデカンメタノール等の脂環式ジオール、またはこれらのエステル形成性誘導体などから選ばれたジオール成分の少なくとも１種、および平均分子量が約４００〜５０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体等のポリ（アルキレンオキサイド）クリコールのうち少なくとも１種から構成される三元共重合体を挙げることができる。
【００２１】
また、共重合ポリエステル系ポリマー（「低融点ポリエステル」ということもある。）としては、アジピン酸、セバシン酸などの脂肪族ジカルボン酸、フタル酸、イソフタル酸、ナフタレンジカルボン酸などの芳香族ジカルボン酸類および／またはヘキサヒドロテレフタル酸、ヘキサヒドロイソフタル酸などの脂環式ジカルボン酸類と、ジエチレングリコール、ポリエチレングリコール、プロピレングリコール、パラキシレングリコールなどの脂肪族や脂環式ジオール類とを所定数含有し、所望に応じてパラヒドロキシ安息香酸などのオキシ酸類を添加した共重合エステル等を挙げることができ、例えばテレフタル酸とエチレングリコールとにおいてイソフタル酸および１，６−ヘキサンジオールを添加共重合させたポリエステル等が使用できる。
【００２２】
また、ポリオレフィンポリマーとしては、例えば低密度ポリエチレン、高密度ポリエチレン、ポリプロピレン等を挙げることができる。
上記の熱接着性成分の中でも、共重合ポリエステル系ポリマーが特に好ましい。なお、上述のポリマー中には、各種安定剤、紫外線吸収剤、増粘分岐剤、艶消し剤、着色剤、その他各種の改良剤等も必要に応じて配合されていても良い。
【００２３】
前記熱接着性繊維において、相手側成分に配されるポリマーとしては、前記熱接着性成分に配されたポリマーよりも融点が高く、かつ融点が２００℃以上のポリマーであれば特に限定されないが、ポリエチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、ポリトリメチレンテレフタレート、ポリ乳酸（ＰＬＡ）、ステレオコンプレックスポリ乳酸（ＰＬＡ）などのポリエステルが好ましい。
【００２４】
また、前記熱接着性繊維において、熱接着性成分が、少なくとも１／２の表面積を占めるものが好ましい。重量割合は、熱接着性成分と相手側成分が、複合比率で３０／７０〜７０／３０の範囲にあるのが適当である。熱接着性繊維の形態としては、特に限定されないが、熱融着成分と相手側成分とが、サイドバイサイド型または芯鞘型に配された複合繊維（コンジュゲート繊維）が好ましく、より好ましくは芯鞘型である。この芯鞘型の熱接着性短繊維では、相手側成分が芯部となり、熱接着性成分が鞘部となるが、この芯部は同心円状、若しくは、偏心状にあってもよい。
前記熱接着性繊維において、単繊維繊度は１〜２０ｄｔｅｘ、繊維長は２〜７０ｍｍの範囲内であることが好ましい。
【００２５】
吸放湿層中に含まれる前記熱接着性繊維の含有量としては、吸放湿層重量に対し３０〜７０重量％（好ましくは３０〜５０重量％）の範囲内であることが肝要である。熱接着性繊維の該含有量が３０重量％未満の場合、多層調湿ボードの寸法安定性が損われたり、適度な剛性が得られないおそれがある。逆に、該含有率が７０重量％よりも大きいと十分な吸放湿性能が得られないおそれがある。
【００２６】
前記吸放湿層には、前記吸放湿性繊維と熱接着性繊維以外の他の繊維も使用することができる。これらの繊維の種類は特に限定しない。合成繊維、天然繊維、再生繊維などすべての有機系繊維を使用することが出来る。また、中空繊維、難燃繊維、消臭繊維、防カビ繊維等の機能性繊維を使用することにより、それぞれの機能を付与することもできる。これらの繊維は２種以上を混合して用いてもよい。
また、吸放湿層中には、必要に応じて、例えば粉末あるいは粒状の難燃剤、消臭剤、抗菌剤、防カビ剤等の各種の添加剤を添加することもできる。
【００２７】
前記吸放湿層において、その構造は特に限定されず織物、編物、不織布などが例示されるが、組織間空隙を小さくして優れた吸放湿性を得る上で不織布が好ましい。かかる不織布としては、エアレイド、ニードルパンチ、サーマルボンド、ケミカルボンドなどによって製造される不織布があげられる。特にエアレイドが好ましい。エアレイド製法で作製された不織布は、その構造体の中において、吸放湿性繊維が均一に配置され易く、吸放湿性能を十分発揮することができる。
【００２８】
次に、本発明の多層吸放湿ボードにおいて、前記吸放湿層をはさむように２層のシート層を積層する場合、２層のシート層はともに、融点が２００℃以上（好ましくは２５０〜２７０℃）の有機材料で形成されることが好ましい。該融点が２００℃未満であると、多層吸放湿ボードを製造する際に、熱処理条件が制限され、厚さ、強度、剛性などを制御することが難しくなるおそれがある。
【００２９】
シート層を形成する有機繊維としては、ポリエチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、ポリトリメチレンテレフタレート、ポリ乳酸（ＰＬＡ）、ステレオコンプレックスポリ乳酸（ＰＬＡ）などのポリエステルからなるポリエステル繊維が好ましい。
【００３０】
前記シート層を構成するシートとしては、透湿性または通気性を有するシートを用いる方が好ましい。例えば、透湿性のあるシートとしては透湿性フィルムが使用でき、通気性のあるシートとしては、織編物、不織布などの布帛あるいはフィルムに孔開き加工を施した有孔フィルムが使用できる。なかでも、組織間空隙が小さく吸放湿繊維の脱落を防止する上で不織布が好ましい。
【００３１】
ここで、前記シート層において、少なくとも一方（好ましくは両層のシート層）が、ＪＩＳ  Ｌ１０９９（Ａ１法）で測定した透湿度５００ｇ／ｍ２・ｄａｙ以上（より好ましくは１０００ｇ／ｍ２・ｄａｙ以上）の透湿度またはＪＩＳ  Ｌ１９１３(フラジール法)で測定した通気度５ｃｍ３／ｃｍ２・ｓｅｃ以上（より好ましくは１５ｃｍ３／ｃｍ２・ｓｅｃ以上）の通気度を有することが好ましい。透湿度５００ｇ／ｍ２・ｄａｙ未満、または通気度５ｃｍ３／ｃｍ２・ｓｅｃ未満の場合、吸放湿繊維の特徴である、高い吸放湿能力を十分に活かせないおそれがある。
【００３２】
前記２層のシート層の目付けとしては、ともに１０〜２００ｇ／ｍ２（より好ましくは４０〜２００ｇ／ｍ２）であることが好ましい。シート層の目付けが１層あたり１０ｇ／ｍ２よりも小さいと、吸湿時のシート強度が低くなり、放湿（乾燥）後にシワが発生するなどの問題が生じるおそれがある。逆に該目付けが１層あたり２００ｇ／ｍ２よりも大きいと、多層吸放湿ボード全体の重量が重くなるという問題や、硬くなりすぎて裁断の簡易性が損われるおそれがある。
【００３３】
本発明の多層吸放湿ボードにおいて、前記吸放湿層に直接布帛Ａが積層していてもよいし、前記２層のシート層のうち少なくとも一方の外表面側に、織物組織または編物組織を有する布帛Ａが積層していてもよい。
【００３４】
ここで、布帛Ａにおいて、ＪＩＳ  Ｌ１０９９（Ａ１法）で測定した透湿度５００ｇ／ｍ２・ｄａｙ以上（より好ましくは１０００ｇ／ｍ２・ｄａｙ以上）の透湿度またはＪＩＳ  Ｌ１９１３(フラジール法)で測定した通気度５ｃｍ３／ｃｍ２・ｓｅｃ以上（より好ましくは１５ｃｍ３／ｃｍ２・ｓｅｃ以上）の通気度を有することが好ましい。透湿度５００ｇ／ｍ２・ｄａｙ未満、または通気度５ｃｍ３／ｃｍ２・ｓｅｃ未満の場合、吸放湿繊維の特徴である、高い吸放湿能力を十分に活かせないおそれがある。
【００３５】
前記布帛Ａを構成する繊維としては特に限定されず、ポリエステル繊維、アセテート繊維、ポリアミド繊維、アラミド繊維、炭素繊維、綿や羊毛などの天然繊維などいずれでもよい。なかでも、ポリエチレンテレフタレートやポリトリメチレンテレフタレート、ポリブチレンテレフタレート、ポリ乳酸、ステレオコンプレックスポリ乳酸、第３成分を共重合させたポリエステルなどからなるポリエステル繊維が５０重量％以上（特に好ましくは１００重量％）布帛に含まれることがリサイクル性の点で好ましい。なお、かかるポリエステルとしては、マテリアルリサイクルまたはケミカルリサイクルされたポリエステルや、特開２００９−０１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００３６】
前記布帛Ａを構成する繊維の形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。単糸繊維繊度、総繊度、フィラメント数は特に限定されないが、それぞれ単糸繊維繊度０．０００１〜５．０ｄｔｅｘ（より好ましくは０．０００１〜０．９ｄｔｅｘ）、総繊度３０〜２００ｄｔｅｘ（より好ましくは３０〜７０ｄｔｅｘ）、フィラメント数３０〜２００本（より好ましくは６０〜２００本）の範囲内であることが好ましい。単糸繊維径が１μｍ以下の、ナノファイバーと称される超極細繊維であってもよい。
【００３７】
前記布帛Ａの布帛組織は織物組織または編物組織である限り特に限定されず、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。なお、これらの織物や編物は常法により製造することができる。
【００３８】
また、前記布帛Ａには、通常の染色加工、減量加工、起毛加工、撥水加工、カレンダー加工、エンボス加工、蓄熱加工、吸汗加工などの後加工を適宜施しても良い。特に、意匠性をさらに高める上で、柄をプリントすることは好ましいことである。
【００３９】
本発明の多層吸放湿ボードにおいて、形状は特に限定されないが、取扱い性の点でシート状の形状を有することが好ましい。
その際、厚みとしては１．６〜８．０ｍｍの範囲内であることが好ましい。該厚みが１．６ｍｍよりも小さいと十分な吸放湿性能が得られないおそれがある。逆に、該厚みが８．０ｍｍよりも大きいと取扱い性や裁断の簡易性が損なわれるおそれがある。
【００４０】
また、多層吸放湿ボードの目付けとしては、５００〜２０００ｇ／ｍ２（より好ましくは７１０〜１５００ｇ／ｍ２）の範囲内であることが好ましい。該目付けが５００ｇ／ｍ２よりも小さいと十分な吸放湿性能が得られないおそれがある。逆に、該目付けが２０００ｇ／ｍ２よりも大きいと、取扱い性や裁断の簡易性が損なわれるおそれがある。
【００４１】
前記の多層吸放湿ボードは例えば下記の製造方法により製造することができる。例えば、吸放湿性繊維と熱接着性繊維とを混綿、開繊後、カード機にてウェッブを作製し、その後ニードルパンチを行い吸放湿層とした後、該吸放湿層の表裏少なくとも一方に布帛Ａを貼り合せる方法や、前記吸放湿層をはさむように２層のシート層を積層し、さらに乾燥機またはエンボスローラーにて熱処理をした後、表裏少なくとも一方に布帛Ａを貼り合せる方法や、吸引ネット上にシート層を配し、さらにその上に、吸放湿湿性繊維と熱接着性繊維とを含む繊維混合物をエアレイド法で連続的に散布し、さらにその上にシート層を積層して三層構造とした後、加熱加圧処理をした後、表裏少なくとも一方に布帛Ａを貼り合せる方法などが例示される。なお、布帛Ａを貼り合せる方法としては、加熱プレスする方法や、機械的にニードル等により接合する方法、または、接着層を介して貼り合せる方法等がある。接着層としては、粉体又はシート状、ネット状等で、熱により初めて溶融接着されるホットメルトタイプの樹脂や低融点樹脂繊維からなる不織布が好ましい。なお、低融点樹脂または低融点樹脂繊維の組成としては、ウレタン系、アクリル系等の樹脂でもよい。
【００４２】
かくして得られた多層吸放湿ボードにおいて、前記の吸放湿性繊維が含まれるので軽量であるにもかかわらず優れた吸放湿性を呈する。また同時に、最外層に配された布帛Ａにより、優れた意匠性を呈する。さらには、はさみやカッターなど家庭にある簡易な切断治具により容易に切断可能であり施工性にも優れるので家屋内で好適に用いられる。なかでも、居室、クローゼット、洋服タンス、靴箱等の住空間、保管・貯蔵のための空間の調湿に特に好適に使用される。
なお、本発明の多層吸放湿ボードにおいて、吸放湿層とシート層との間や、シート層と布帛Ａとの間にさらに他の層が積層されていてもよい。
【００４３】
本発明の多層吸放湿ボードの取付け方法は特に限定されず、多層吸放湿ボードの裏面（布帛Ａが一方の表面にのみ配されている場合、布帛Ａとは反対側面）に粘着材加工を施しておく方法や、接着剤やタッカーでのステープル止めする方法など、多層吸放湿ボードを取付ける相手側の素材により適宜選択することができる。簡便性の点より、多層吸放湿ボードの裏面（布帛Ａが一方の表面にのみ配されている場合、布帛Ａとは反対側面）に粘着材を加工してあることが最も好ましい。
【実施例】
【００４４】
次に本発明の実施例及び比較例を詳述するが、本発明はこれらによって限定されるものではない。なお、実施例中の各測定項目は下記の方法で測定した。
【００４５】
（１）厚さ
ＪＩＳ  Ｌ１９１３により測定した。
【００４６】
（２）吸放湿層、シート層、多層吸放湿ボードの目付け
１００ｍｍ×１００ｍｍにカットした試料を熱風循環式乾燥機にて１００℃、５時間十分に乾燥させた後、試料重量を測定し、１ｍ２当たりの重量に換算した。
【００４７】
（３）布帛Ａの目付け
ＪＩＳ  Ｌ１９１３により測定した。
【００４８】
（４）吸湿量
１００ｍｍ×１００ｍｍにカットした試料を２０℃、５０％ＲＨの環境下で１６時間以上調湿させ、初期重量（Ｗ０）を測定する。次に、該試料を３０℃、９０％ＲＨの環境下で２４時間吸湿した後、試料重量（Ｗ１）を測定する。初期（調湿後）重量Ｗ０と吸湿後の重量Ｗ１から下記の式により求め吸湿量とする。
吸湿量（ｇ／ｍ２）＝（Ｗ１−Ｗ０）×１００
【００４９】
（５）融点
Ｄｕ Ｐｏｎｔ社製 熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とした。なお、ｎ数５でその平均値を求めた。
【００５０】
（６）裁断の簡易性
試料の裁断の簡易性を評価するため、裁断試験を実施した。裁断試験は、下記の裁断治具を用い裁断可能かを試験し、下記の評価ランクにて３段階評価を実施た。
裁断治具：（家庭用治具）裁ち鋏
（工具）鋸
評価ランク：○  家庭用治具にて裁断可能である。
△  家庭用治具では裁断不可であるが、工具での裁断は可能である。
×  工具を用いた場合も裁断は容易でなく、裁断面に必ず欠けが発生する。
【００５１】
（７）通気度
ＪＩＳ  Ｌ１９１３(フラジール法)により測定した。
【００５２】
（８）意匠性
試験者３人が意匠性を、「優れる」「普通」「劣る」の３段階に評価した。
【００５３】
［実施例１］
温度２０℃、湿度４０％ＲＨにおける吸湿率Ｒ１（％）と温度２０℃、湿度９０％ＲＨにおける吸湿率Ｒ２（％）との差（Ｒ２−Ｒ１）が８４％である帝人ファイバー（株）製吸湿性繊維「ベルオアシス」（登録商標、１０ｄｔｅｘ、５ｍｍ）５０重量％と、芯にポリエステル（融点２５５℃）、鞘に低融点ポリエステル（融点１５５℃）を複合した帝人ファイバー（株）製熱融着性短繊維（１．７ｄｔｅｘ、５ｍｍ）５０重量％とを混綿した後、該繊維を吸引ネット上に配した、融点が２５５℃である旭化成せんい（株）製ポリエステルスパンボンド「エルタス」（商品名、目付け５０ｇ／ｍ２）からなるシート層の上に均一になるようにエアレイド法により連続的に散布し、吸放湿層を形成した。次にこの吸放湿層の上に旭化成せんい（株）製ポリエステルスパンボンド「エルタス」（商品名、目付け５０ｇ／ｍ２）からなるシート層を積層して三層構造とし、１６０℃で加熱処理を施し、さらに加熱処理ゾーン出口にてローラーで圧縮して全体を接着し、シート状物を得た。さらに、図１に示すように、このシート状物の一方面に目付け２２４ｇ／ｍ２の織物からなる布帛Ａ（経：ポリエチレンテレフタレート紡績糸４０／２、緯：ポリエチレンテレフタレート紡績糸１０／２とポリエチレンテレフタレート紡績糸１０／１とを交互配列、経糸密度：３９本／２．５４ｃｍ、緯糸密度：３２本／２．５４ｃｍ、織物組織綾織、染色加工有り、プリント加工なし）を熱接着性不織布（日東紡社製スパンファブ(商品名)、目付け３０ｇ／ｍ２、厚み０．８ｍｍ）を用いて貼り合わせ、多層吸放湿ボードを得た。この多層吸放湿ボードについて、厚さ、目付け、吸湿量および裁断の簡易性を評価した。その結果を表１に示す。また、意匠性に優れるものであった。
【００５４】
［実施例２］
温度２０℃、湿度４０％ＲＨにおける吸湿率Ｒ１（％）と温度２０℃、湿度９０％ＲＨにおける吸湿率Ｒ２（％）との差（Ｒ２−Ｒ１）が８４％である帝人ファイバー（株）製吸湿性繊維「ベルオアシス」（登録商標、１０ｄｔｅｘ、５ｍｍ）６０重量％と、芯にポリエステル（融点２５５℃）、鞘に低融点ポリエステル（融点１５５℃）を複合した帝人ファイバー（株）製熱融着性短繊維（１．７ｄｔｅｘ、５ｍｍ）４０重量％とを混綿した後、該繊維を吸引ネット上に配した、融点が２５５℃である旭化成せんい（株）製ポリエステルスパンボンド「エルタス」（商品名、目付け５０ｇ／ｍ２）からなるシート層の上に均一になるようにエアレイド法により連続的に散布し、吸放湿層を形成した。次にこの吸放湿層の上に旭化成せんい（株）製ポリエステルスパンボンド「エルタス」（商品名、目付け５０ｇ／ｍ２）からなるシート層を積層して三層構造とし、１６０℃で加熱処理を施し、さらに加熱処理ゾーン出口にてローラーで圧縮して全体を接着し、シート状物を得た。さらに、図１に示すように、このシート状物の一方面に目付け１５８ｇ／ｍ２の織物からなる布帛Ａ（経：ポリエチレンテレフタレート仮撚捲縮加工糸総繊度３３０ｄｔｅｘ／９６ｆｉｌ  、緯：ポリエチレンテレフタレート仮撚捲縮加工糸総繊度３３０ｄｔｅｘ／９６ｆｉｌ、  経糸密度：６５本／２．５４ｃｍ、緯糸密度：４３本／２．５４ｃｍ、織物組織綾織、染色加工有り、プリント加工なし）を熱接着性不織布（日東紡社製スパンファブ(商品名)、目付け３０ｇ／ｍ２、厚み０．８ｍｍ）を用いて貼り合わせ、多層吸放湿ボードを得た。この多層吸放湿ボードについて、厚さ、目付け、吸湿量および裁断の簡易性を評価した。その結果を表１に示す。また、意匠性に優れるものであった。
【００５５】
［実施例３］
実施例２において、織物布帛Ａとは反対側面に下記の粘着加工を施すこと以外は実施例２と同様にした。すなわち、通常の粘着剤を離型紙に塗布し、実施例２で得られた多層吸放湿ボードの、織物布帛Ａとは反対側面に貼り合わせることにより、粘着加工を施した。
この多層吸放湿ボードについて、厚さ、目付け、吸湿量および裁断の簡易性を評価した。その結果を表１に示す。
次いで、該多層吸放湿ボードを家屋内の壁に貼り付け壁用調湿ボードとして使用したところ、優れた吸放湿性だけでなく、軽量性および優れた意匠性をも有するものであった。また、意匠性に優れるものであった。
【００５６】
［実施例４］
温度２０℃、湿度４０％ＲＨにおける吸湿率Ｒ１（％）と温度２０℃、湿度９０％ＲＨにおける吸湿率Ｒ２（％）との差（Ｒ２−Ｒ１）が８４％である帝人ファイバー（株）製吸湿性繊維「ベルオアシス」（登録商標、１０ｄｔｅｘ、５１ｍｍ）４０重量％と、芯にポリエステル（融点２５５℃）、鞘に低融点ポリエステル（融点１５５℃）を複合した帝人ファイバー（株）製熱融着性短繊維（２．２ｄｔｅｘ、５１ｍｍ）６０重量％とを混綿した後、該繊維を吸引ネット上に配した融点が２５５℃である旭化成せんい（株）製ポリエステルスパンボンド「エルタス」（商品名、目付け５０ｇ／ｍ２）からなるシート層の上に、カード機によって吸放湿層となるウェブを作製し、さらにこの吸放湿層の上に旭化成せんい（株）製ポリエステルスパンボンド「エルタス」（商品名、目付け５０ｇ／ｍ２）からなるシート層を積層して三層構造とし、１６０℃で加熱処理を施し、さらに加熱処理ゾーン出口にてローラーで圧縮して全体を接着し、シート状物を得た。さらに、図１に示すように、このシート状物の一方面に目付け２２４ｇ／ｍ２の，実施例１と同じ織物布帛Ａを熱接着性不織布（日東紡社製スパンファブ、目付け３０ｇ／ｍ２、厚み０．８ｍｍ）を用いて貼り合わせ、多層吸放湿ボードを得た。この多層吸放湿ボードについて、厚さ、目付け、吸湿量および裁断の簡易性を評価した。その結果を表１に示す。また、意匠性に優れるものであった。
【００５７】
［比較例１］
珪藻土系調湿建材として市販のパナソニック電工（株）製の「しつど番」（商品名）を使用した。該調湿建材を用い、上記の方法に基づいて、厚さ、目付け、吸湿量及び裁断の簡易性について評価した。その結果を表１に示す。また、意匠性に劣っていた。
【００５８】
［比較例２］
珪藻土以外の無機系調湿建材として市販の大建工業（株）製の「さらりあ」（商品名）を使用した。該調湿建材を用い、上記の方法に基づいて、厚さ、目付け、吸湿量及び裁断の簡易性について評価した。その結果を表１に示す。また、意匠性に劣っていた。
【００５９】
［比較例３］
実施例１において、布帛Ａを貼り合せないこと以外は実施例１と同様にした。かかる多層吸放湿ボードは意匠性に劣っていた。
【００６０】
【表１】
2011148208.tif 000003
【産業上の利用可能性】
【００６１】
本発明によれば、多層構造を有する多層吸放湿ボードであって、優れた吸放湿性だけでなく、軽量性および優れた意匠性および優れた施工性をも有する多層吸放湿ボードが得られ、その工業的価値は極めて大である。
【符号の説明】
【００６２】
１：吸放湿層
２：シート層
３：シート層
４：布帛Ａ
５：吸放湿層
６：シート層
７：シート層
８：布帛Ａ
９：布帛Ａ
【図１】
2011148208.tif 000004
【図２】
2011148208.tif 000005